(57)【要約】【課題】通気性と透湿性を損なうことなくタフテッド・パイル地に遮水性を付与する。【解決手段】基布１１に繊度２０ｄｔｅｘ未満の繊維に成るパイル糸１２を差し込んでパイルを形成したタフテッド布帛１３の裏面にエマルジョン樹脂組成物１４を塗布して裏布１５を貼り合わせて成るタフテッド・パイル地において、パイル糸１２を非合撚糸の単糸とし、裏布１５を目付け６０〜５００ｇ／ｍ2 の不織布とし、裏布１５の外面１６にバインダー樹脂と撥水剤を必須成分とする撥水性組成物１７を１０〜７０ｇ／ｍ2 （固形分質量）付与する。撥水性組成物１７のバインダー樹脂には、天然ゴム・ラテックス、合成ゴム・ラテックス、アクリル樹脂、エチレン・酢酸ビニル樹脂、塩化ビニル樹脂等の防滑性樹脂を用い、遮水性と同時に防滑性をタフテッド・パイル地に付与するとよい。【選択図】図１
2006149591.tif 000002
【特許請求の範囲】
【請求項１】
基布１１に繊度２０ｄｔｅｘ未満の繊維に成るパイル糸１２を差し込んでパイルを形成したタフテッド布帛１３の裏面にエマルジョン樹脂組成物１４を塗布して裏布１５を貼り合わせて成るタフテッド・パイル地において、
パイル糸１２が非合撚糸の単糸であり、
裏布１５が目付け６０〜５００ｇ／ｍ2 の不織布であり、
裏布１５の外面１６（タフテッド・パイル地の裏面）にバインダー樹脂と撥水剤を必須成分とする撥水性組成物１７が１０〜７０ｇ／ｍ2 （固形分質量）付与されているタフテッド・パイル地。
【請求項２】
タフテッド布帛１３に塗布されるエマルジョン樹脂組成物１４が樹脂固形分１００重量部に対し５００重量部以下となる充填剤を含有し、
その固形分塗着量が８０〜１０００ｇ／ｍ2 であり、
撥水性組成物１７に占める撥水剤の固形分質量比率が１〜３０質量％である前掲請求項１に記載のタフテッド・パイル地。
【請求項３】
撥水性組成物１７のバインダー樹脂が防滑性樹脂である前掲請求項１と請求項２の何れかに記載のタフテッド・パイル地。
【発明の詳細な説明】
【技術分野】
【０００１】
本発明は、屋内床カーペット、電気カーペット表面材、出入口マット、自動車床マット、炬燵敷きカーペット、タイルカーペット等として使用されるタフテッドパイル地に関するものである。
【背景技術】
【０００２】
タフテッドパイル地は、基布１１に繊度２０ｄｔｅｘ未満の繊維に成るパイル糸１２を差し込んでパイルを形成したタフテッド布帛１３の裏面にエマルジョン樹脂組成物１４を塗布して裏布１５を貼り合わせて構成され、その使用目的に応じて、遮水（非透水・防水）性、透水性、透湿性、通気性、防音性、吸音性、撥水性、防汚性、制電性、防黴性、抗菌性、防虫性、防炎性、消臭性、芳香性、成形性、クッション性等々の機能性が付与される。
【０００３】
例えば、自動車床マットとして使用されるタフテッド・パイル地に吸音性と通気性を付与するために、裏布に不織布を使用し、熱融着性樹脂パウダーによってタフテッド布帛と裏布を貼り合わせ、通気度１〜５０ｃｍ／ｃｃ／ｓｅｃに仕上げることが知られている（例えば、特許文献１参照）。出入口マットとして使用されるタフテッド・パイル地に防滑性を付与するために、タフテッド布帛に貼り合わせた裏材の外面にゴム・ラテックスを防滑性樹脂としてスプレー塗着することが知られている（例えば、特許文献２参照）。防滑剤としては、水素添加スチレン・ジエン・共重合体が好適とされる（例えば、特許文献３参照）。屋内床カーペット（床敷きマット）に使用されるタフテッド・パイル地に遮水性を付与するために、プラスチック・フイルムをタフテッド布帛の裏面に重着することが知られている（例えば、特許文献４参照）。屋内床カーペットに使用されるタフテッド・パイル地に撥水性を付与するために、そのパイル糸に揮発性油剤を付与し、パイル形成後にその油剤を揮散除去してから、パイル面に撥水剤を付与することが知られている（例えば、特許文献５参照）。
【特許文献１】特開２００２−２１９９８９号公報
【特許文献２】特許第２９３５４０６号公報（特開平７−３０８２５５号公報）
【特許文献３】特許第３３６６３６８号公報（特開平６−２６９３４７号公報）
【特許文献４】実開平７−１７１７４号公報
【特許文献５】特許第２５７２５０３号公報（特開平５−３０２２５６号公報）
【発明の開示】
【発明が解決しようとする課題】
【０００４】
タフテッド・パイル地に多くの機能性を同時に付与することは難しく、ある機能性を付与すると他の機能性が損なわれるケースが多い。例えば、前掲特許文献４に記載されているように、電気カーペット表面材や自動車床マットに使用されるタフテッド・パイル地に遮水性を付与するために、その裏面や、タフテッド布帛と裏布の間に、プラスチックフイルムを重着すると、通気性や透湿性、吸音性等が損なわれる。又、前掲特許文献５に記載されているように、電気カーペット表面材や自動車床マットに使用されるタフテッド・パイル地に撥水性を付与するために、そのパイル面に撥水剤を付与すると、パイル面の色調や風合いが損なわれる。
【０００５】
通気性、透湿性および吸音性を維持しつつ遮水性を付与するために、タフテッド布帛と裏布を貼り合わせるエマルジョン樹脂組成物にワックス等の固形の撥水剤粉末を配合すると、タフテッド布帛と裏布との貼り合わせが困難になる。そこで、そのエマルジョン樹脂組成物の塗着（付与）量を多くすると、タフテッド・パイル地の通気性や透湿性、吸音性が損なわれるだけではなく、可撓性も損なわれ、タフテッド・パイル地が板状に仕上がって、電気カーペット表面材や自動車床マットには不向きなものになってしまう。
【０００６】
そこで本発明は、通気性、透湿性、吸音性、可撓性、クッション性、或いは、パイル面の色調や風合いを損なうことなく、タフテッド・パイル地に防滑性と遮水性を付与し、電気カーペット表面材、自動車床マット、屋内床カーペット等に適したタフテッド・パイル地を得ることを目的とする。
【課題を解決するための手段】
【０００７】
本発明に係るタフテッド・パイル地は、基布１１に繊度２０ｄｔｅｘ未満の繊維に成るパイル糸１２を差し込んでパイルを形成したタフテッド布帛１３の裏面にエマルジョン樹脂組成物１４を塗布して裏布１５を貼り合わせて成るタフテッド・パイル地において、パイル糸１２が非合撚糸の単糸であり、裏布１５が目付け６０〜５００ｇ／ｍ2 の不織布であり、裏布１５の外面１６（タフテッド・パイル地の裏面）にバインダー樹脂と撥水剤を必須成分とする撥水性組成物１７が１０〜７０ｇ／ｍ2 （固形分質量）付与されていることを第１の特徴とする。
【０００８】
本発明に係るタフテッド・パイル地の第２の特徴は、上記第１の特徴に加えて、タフテッド布帛１３に塗布されるエマルジョン樹脂組成物１４が樹脂固形分１００重量部に対し５００重量部以下（０〜５００重量部）となる充填剤を含有し、その固形分塗着量が８０〜１０００ｇ／ｍ2 であり、撥水性組成物１７に占める撥水剤の固形分質量比率が１〜３０質量％である点にある。
【０００９】
本発明に係るタフテッド・パイル地の第３の特徴は、上記第１と第２の何れかの特徴に加えて、撥水性組成物１７のバインダー樹脂が防滑性樹脂である点にある。
【発明の効果】
【００１０】
本発明によると、水を貯えた容器がパイル面に落下し、その容器からパイル面に水が勢いよく溢れ、その水がパイル層に吸収されても裏面に滲出しない遮水性タフテッド・パイル地が得られる。そのように水が裏面（１６）に滲出しないのは、次の理由によるものと考えられる。
【００１１】
即ち、パイル層１９に吸収保持された水は、パイル根元の繊維を伝ってタフテッド布帛１３の裏面へと滲出し得る状況下にある。しかし、パイル糸１２が、合撚結束されたものではなく、嵩高に脹らみ易い非合撚単糸であり、基布１１にパイル糸を差し込んで出来るニードル貫通孔１８に均一に混在して嵩高に脹らもうとするパイル繊維によって、ニードル貫通孔１８が施栓状況下におかれるため、パイル層に吸収保持された水が、ニードル貫通孔１８を通ってタフテッド布帛の裏面へと滲出し難くなる。そして、時間が経つにつれてタフテッド布帛の裏面へと滲出した水は、バックステッチ２０が、嵩高に脹らみ易い非合撚単糸であるため、そのバックステッチ２０に吸収保持され、又、タフテッド布帛の裏面を被覆しており、バックステッチ２０と裏布１５と一体になったエマルジョン樹脂組成物の塗膜１４が、乳化剤としての界面活性剤を含有するので、その塗膜１４にも吸収保持される。このように、タフテッド布帛の裏面に吸収保持された水は、裏布１５と撥水性組成物１７が一体になった遮水層２４の撥水作用を受けて押し返される恰好になるため、裏面への滲出が防止される。
【００１２】
そのように考えられるのは、裏布１５に織物を使用したり、複数本の単糸２１・２２に成る合撚糸をパイル糸１２に使用した場合には、撥水性組成物１７による遮水効果は生ぜず、裏布の外面１６へと水が滲み出るからである。その理由は、織物では、布目から水が滲み出し易く、合撚糸では、バックステッチ２０が嵩高に脹らみ難く、従って、保水容量が少なく、ニードル貫通孔１８において単糸間の撚溝２３が水をタフテッド布帛の裏側へと導く導管の如き作用をなすことによるものと考えられる。
【００１３】
本発明を効果的に実施する上でも、繊度２０ｄｔｅｘ未満の繊維によってパイル糸１２を構成し、パイル層とパイル根元（ニードル貫通孔１８）とバックステッチ２０、および、バックステッチ２０と裏布１５と一体になったエマルジョン樹脂組成物の塗膜１４の保水容量を多くする。そのためには、繊度１０ｄｔｅｘ未満、好ましくは繊度５ｄｔｅｘ未満の繊維をパイル糸１２に使用することが望ましく、又、裏布（不織布）１５にも繊度５ｄｔｅｘ未満の繊維を使用する。
【００１４】
本発明において、エマルジョン樹脂組成物１４に占める充填剤の比率を樹脂固形分１００重量部に対し５００重量部以下とするのは、充填剤によってエマルジョン樹脂組成物塗膜１４の耐水性や柔軟・可撓性が損なわれることがないようにし、その塗膜１４の柔軟・可撓性によってタフテッド・パイル地の吸音特性が維持されるようにするためでもある。充填剤には珪藻土やゼオライト、炭酸カルシウム等の保水性を有するものを用いるとよい。塗膜１４の透湿性と通気性を高め、又、タフテッド・パイル地の吸音性を高めるためには、エマルジョン樹脂組成物１４をミキサーによって泡立てて塗布するとよい。
【００１５】
撥水剤と共に用いるバインダー樹脂には、防滑剤として公知の天然ゴム・ラテックス、合成ゴム・ラテックス、エチレン・酢酸ビニル樹脂、軟質アクリル樹脂、軟質塩化ビニル樹脂等のゴム粘弾性を有する防滑性樹脂を用いると、遮水性と同時に防滑性をタフテッド・パイル地に付与することが出来る。
【００１６】
本発明によると、パイル面に撥水剤を付与することなく遮水性タフテッド・パイル地が得られるので、パイル面の外観（色調）や風合いが損なわれることがない。そのように、タフテッド・パイル地に遮水性を付与するためにパイル面に撥水剤を付与する必要がないので、パイル面に保湿剤、防汚剤、制電剤、防黴剤、抗菌剤、防虫剤、防炎剤、消臭剤等を付与してタフテッド・パイル地の機能性を高めることが自由に出来る。又、本発明によると、タフテッド・パイル地に遮水性を付与するために非通気性プラスチックフイルムを接着積層する必要がなく、タフテッド・パイル地に遮水性を付与するために塗布される撥水性組成物の塗布量も１０〜７０ｇ／ｍ2 （固形分質量）と少ないので、通気性や吸音性や透湿性を損なうことなくタフテッド・パイル地に遮水性を付与することが出来る。
【発明を実施するための最良の形態】
【００１７】
本発明によると、パイル面に撥水剤を付与することなく遮水性タフテッド・パイル地を得ることが出来るが、そのことは、パイル面に撥水剤を付与してはならないと言うことを意味せず、本発明による遮水効果を高めるために、パイル面（１９）や基布１１の表面（パイル面側）に撥水剤を付与することも出来る。裏布１５の目付けを６０〜５００ｇ／ｍ2 とするのは、それが６０ｇ／ｍ2 未満のものでは緻密な遮水層２４が形成されず、エマルジョン樹脂組成物塗膜１４の吸湿保持する水が裏布の外面１６へと滲出し易くなるためである。一方、その目付けが５００ｇ／ｍ2 を超えると、エマルジョン樹脂組成物塗膜１４と撥水性組成物１７による遮水層２４の間に不織布の繊維だけの厚い保水層２５が形成されて水が裏布の外面１６へ滲出し難くなり、格別撥水性組成物１７を付与すべき理由もなくなるためである。
【００１８】
本発明による遮水効果は、コンクリート下地・リノリウム施工仕上床面に置き敷きしたタフテッド・パイル地のパイル面に、その１ｍ上から水１５０ｃｃをコップから瞬時に垂れ落とし、そのパイル面に溢れた水が３分後に裏布の外面に滲出せず、且つ、その溢れた５分後にパイル面から水を拭き取ったとき裏布の外面に水が滲出しない程度でよい。何故なら、タフテッド・パイル地は防水シートとして使用されるものではなく、誤ってパイル面に溢した水は拭き取られるものであり、多くの場合、その拭き取るまでに水が裏面に滲出しない程度以上の遮水性はタフテッド・パイル地に要求されず、又、本発明は、通気性と透湿性を損なうことなく遮水性を付与することを目的とし、遮水性と共に通気性と透湿性を有するタフテッド・パイル地が得られることを特徴とするからである。
【００１９】
撥水性組成物１７を裏布１５に付与する時機は、タフテッド布帛１３との貼合前と貼合後の何れでもよい。タフテッド布帛１３との貼合前に付与する場合は、裏布１５の片面にだけ付与し、他の片面は、タフテッド布帛１３に貼り合わせ易い非遮水層（２５）としておく。
【実施例】
【００２０】
［実施例１］
繊度８ｄｔｅｘのポリエステル繊維に成る総繊度３９６０ｄｔｅｘのマルチフィラメント単糸をパイル糸１２とし、繊度５９０ｄｔｅｘのポリプロピレンテープヤーンを経糸とし、繊度７９０ｄｔｅｘのポリプロピレンテープヤーンを緯糸とする経糸密度２０本／２．５４ｃｍ、緯糸密度１５本／２．５４ｃｍ、目付け１１０ｇ／ｍ2 の織物を基布１１とするパイル長７ｍｍ、ニードルゲージ１／１０×２．５４ｃｍ、ステッチゲージ５／３２×２．５４ｃｍ、パイル目付け７７３ｇ／ｍ2 のタフテッド布帛１３の裏面に、スチレン・ブタジエン・ラテックス（樹脂分５０％）３０重量部と、増量剤（カルボキシルメチルセルローズソーダー塩固形分４％）４重量部と、充填剤（炭酸カルシウム）５０重量部と、安定剤４重量部と、水１２重量部とから成るエマルジョン樹脂組成物１４を４５５ｇ／ｍ2 （乾燥塗布量）塗布し、繊度６ｄｔｅｘのポリエステル繊維に成る目付け７０ｇ／ｍ2 の不織布を裏布１５として貼り合わせ、その裏布１５の外面１６に〔表１〕に示す撥水性組成物１７をスプレー塗布してタフテッド・パイル地を仕上げた。
【００２１】
［実施例２］
上記実施例１に用いたマルチフィラメント単糸をパイル糸１２とし、繊度１０ｄｔｅｘのポリエステル繊維に成る目付け１１０ｇ／ｍ2 の不織布を基布１１とし、タフテイング仕様を実施例１と同じくするタフテッド布帛１３の裏面に、実施例１に用いたエマルジョン樹脂組成物１４を実施例１と同様に塗布し、実施例１に用いた裏布１５を貼り合わせ、その裏布１５の外面１６に〔表１〕に示す撥水性組成物１７をスプレー塗布してタフテッド・パイル地を仕上げた。
【００２２】
〔比較例１〕
繊度８ｄｔｅｘのアクリル繊維に成る総繊度１９８０ｄｔｅｘ（５番手）の紡績糸を２本合撚した合撚糸をパイル糸１２とし、上記実施例２に用いたポリエステル繊維不織布を基布１１とし、タフテイング仕様を実施例１と同じくするタフテッド布帛１３の裏面に、実施例１に用いたエマルジョン樹脂組成物１４を実施例１と同様に塗布し、実施例１に用いた裏布１５を貼り合わせ、その裏布１５の外面１６に〔表１〕に示す撥水性組成物１７をスプレー塗布してタフテッド・パイル地を仕上げた。
【００２３】
〔比較例２〕
上記実施例１に用いたマルチフィラメント単糸をパイル糸１２とし、上記実施例１に用いた織物を基布１１とし、タフテイング仕様を実施例１と同じくするタフテッド布帛１３の裏面に、実施例１に用いたエマルジョン樹脂組成物１４を実施例１と同様に塗布し、実施例１に用いた裏布１５を貼り合わせ、その裏布１５の外面１６に〔表１〕に示すアクリル樹脂エマルジョンをスプレー塗布してタフテッド・パイル地を仕上げた。
【００２４】
〔比較例３〕
上記実施例１に用いたマルチフィラメント単糸をパイル糸１２とし、上記実施例２に用いたポリエステル繊維不織布を基布１１とし、タフテイング仕様を実施例１と同じくするタフテッド布帛１３の裏面に、実施例１に用いたエマルジョン樹脂組成物１４を実施例１と同様に塗布し、実施例１に用いた裏布１５を貼り合わせ、その裏布１５の外面１６に〔表１〕に示すアクリル樹脂エマルジョンをスプレー塗布してタフテッド・パイル地を仕上げた。
【００２５】
〔比較例４〕
上記実施例１に用いたマルチフィラメント単糸をパイル糸１２とし、上記実施例１に用いた織物を基布１１とし、タフテイング仕様を実施例１と同じくするタフテッド布帛１３の裏面に、実施例１に用いたエマルジョン樹脂組成物１４を実施例１と同様に塗布し、実施例１に用いた裏布１５を貼り合わせ、その裏布１５の外面１６に〔表１〕に示すシリコン系撥水剤をスプレー塗布してタフテッド・パイル地を仕上げた。
【００２６】
〔比較例５〕
上記実施例１に用いたマルチフィラメント単糸をパイル糸１２とし、上記実施例２に用いたポリエステル繊維不織布を基布１１とし、タフテイング仕様を実施例１と同じくするタフテッド布帛１３の裏面に、実施例１に用いたエマルジョン樹脂組成物１４を実施例１と同様に塗布し、実施例１に用いた裏布１５を貼り合わせ、〔表１〕に示す通り、実施例１と同様に裏布１５を貼り合わせ、その裏布１５の外面１６に〔表１〕に示す示すシリコン系撥水剤をスプレー塗布してタフテッド・パイル地を仕上げた。
【００２７】
〔遮水性試験〕
上記実施例と比較例に係るタフテッド・パイル地を、コンクリート下地・リノリウム施工仕上床面に置き敷きし、その１ｍ上から水１５０ｃｃをコップから瞬時に垂れ落とし、それぞれのパイル面に溢れた水が３分後に裏布の外面に滲出したか否か、又、５分後にパイル面に溢れた水を拭き取ったとき裏布の外面に水が滲出したか否かを調べ、〔表１〕に示す結果を得た。
【００２８】
【表１】
2006149591.tif 000003
【図面の簡単な説明】
【００２９】
【図１】本発明の比較例に係るタフテッド・パイル地の斜視図である。
【符号の説明】
【００３０】
１１：基布
１２：パイル糸
１３：タフテッド布帛
１４：エマルジョン樹脂組成物（塗膜）
１５：裏布（不織布）
１６：外面（裏面）
１７：撥水性組成物
１８：ニードル貫通孔
１９：パイル層
２０：バックステッチ
２１：単糸
２２：単糸
２３：撚溝
２４：遮水層
２５：保水層
【図１】
2006149591.tif 000004